(57)【要約】【課題】幅広状の外観を呈しながらも、省資源化を図り得る化粧単板及びこれを備えた木質板状建材並びに化粧単板の製造方法を提供する。【解決手段】厚さ方向に見て長尺状とされた化粧単板１０であって、単板幅方向に沿う方向に突き合わせた複数の角柱状木材１１，１１の少なくとも単板長手方向の一端側に、これら複数の角柱状木材の単板幅方向に沿う寸法を足し合わせた寸法と単板幅方向に沿う寸法が同一寸法とされた幅広角柱状木材１２を突き合わせて集成接着された集成材１３をスライスして形成されており、前記複数の角柱状木材は、互いの色調が合うように高圧水蒸気による加熱処理が施されている。【選択図】図１
2015112717.tif 000002
【特許請求の範囲】
【請求項１】
厚さ方向に見て長尺状とされた化粧単板であって、
単板幅方向に沿う方向に突き合わせた複数の角柱状木材の少なくとも単板長手方向の一端側に、これら複数の角柱状木材の単板幅方向に沿う寸法を足し合わせた寸法と単板幅方向に沿う寸法が同一寸法とされた幅広角柱状木材を突き合わせて集成接着された集成材をスライスして形成されており、
前記複数の角柱状木材は、互いの色調が合うように高圧水蒸気による加熱処理が施されていることを特徴とする化粧単板。
【請求項２】
請求項１において、
前記集成材は、前記複数の角柱状木材及び前記幅広角柱状木材を、さらに単板幅方向に複数列状に突き合わせて集成接着されたものであることを特徴とする化粧単板。
【請求項３】
請求項１または２において、
前記複数の角柱状木材は、単板幅方向に沿う寸法が互いに同一寸法であることを特徴とする化粧単板。
【請求項４】
請求項１乃至３のいずれか１項に記載の化粧単板を、木質系基材に積層した構成とされていることを特徴とする木質板状建材。
【請求項５】
厚さ方向に見て長尺状とされた化粧単板を製造する方法であって、
互いの色調が合うように、複数の角柱状木材に高圧水蒸気による加熱処理を施し、
これら複数の角柱状木材を、単板幅方向に沿う方向に突き合わせ、これら複数の角柱状木材の少なくとも長手方向一端側に、これら複数の角柱状木材の単板幅方向に沿う寸法を足し合わせた寸法と単板幅方向に沿う寸法が同一寸法とされた幅広角柱状木材を突き合わせて集成接着して集成材を形成し、
該集成材をスライスして化粧単板を製造することを特徴とする化粧単板の製造方法。
【発明の詳細な説明】
【技術分野】
【０００１】
本発明は、化粧単板及びこれを備えた木質板状建材並びに化粧単板の製造方法に関する。
【背景技術】
【０００２】
従来より、床材や壁材、天井材等の内装材や、家具材等を構成する木質板状材としては、木質系材料からなる基材に、天然銘木を薄くスライスした化粧単板（突板）を積層したものが知られている。
例えば、下記特許文献１には、原材料木材（フリッチ材）を高圧水蒸気処理して着色した後、着色後の原材料木材を組み合わせて集成接着して集成材を形成し、この集成材をスライスして化粧単板を形成する化粧単板の製造方法が開示されている。
【先行技術文献】
【特許文献】
【０００３】
【特許文献１】特開２０１０−７６１９４号公報
【発明の概要】
【発明が解決しようとする課題】
【０００４】
ところで、内装材、特に床材は、幅広状の外観を呈するものが好まれる場合がある。このような幅広状の外観にするには、上記のような化粧単板を構成する原材料木材自体の寸法を、幅広状の外観となる寸法に応じた寸法とする必要があるが、このような幅広の原材料木材は安定的に確保し難く、改善が望まれていた。
【０００５】
本発明は、上記実情に鑑みてなされたものであり、幅広状の外観を呈しながらも、省資源化を図り得る化粧単板及びこれを備えた木質板状建材並びに化粧単板の製造方法を提供することを目的としている。
【課題を解決するための手段】
【０００６】
前記目的を達成するために、本発明に係る化粧単板は、厚さ方向に見て長尺状とされた化粧単板であって、単板幅方向に沿う方向に突き合わせた複数の角柱状木材の少なくとも単板長手方向の一端側に、これら複数の角柱状木材の単板幅方向に沿う寸法を足し合わせた寸法と単板幅方向に沿う寸法が同一寸法とされた幅広角柱状木材を突き合わせて集成接着された集成材をスライスして形成されており、前記複数の角柱状木材は、互いの色調が合うように高圧水蒸気による加熱処理が施されていることを特徴とする。
【０００７】
本発明においては、前記集成材を、前記複数の角柱状木材及び前記幅広角柱状木材を、さらに単板幅方向に複数列状に突き合わせて集成接着されたものとしてもよい。
また、本発明においては、前記複数の角柱状木材の単板幅方向に沿う寸法を互いに同一寸法としてもよい。
【０００８】
また、前記目的を達成するために、本発明に係る木質板状建材は、本発明に係る化粧単板を、木質系基材に積層した構成とされていることを特徴とする。
【０００９】
また、前記目的を達成するために、本発明に係る化粧単板の製造方法は、厚さ方向に見て長尺状とされた化粧単板を製造する方法であって、互いの色調が合うように、複数の角柱状木材に高圧水蒸気による加熱処理を施し、これら複数の角柱状木材を、単板幅方向に沿う方向に突き合わせ、これら複数の角柱状木材の少なくとも長手方向一端側に、これら複数の角柱状木材の単板幅方向に沿う寸法を足し合わせた寸法と単板幅方向に沿う寸法が同一寸法とされた幅広角柱状木材を突き合わせて集成接着して集成材を形成し、該集成材をスライスして化粧単板を製造することを特徴とする。
【発明の効果】
【００１０】
本発明に係る化粧単板及びこれを備えた木質板状建材並びに化粧単板の製造方法は、上述のような構成としたことで、幅広状の外観を呈しながらも、省資源化を図ることができる。
【図面の簡単な説明】
【００１１】
【図１】（ａ）、（ｂ）は、いずれも本発明の一実施形態に係る化粧単板の製造方法が備える工程の一例を模式的に示す概略斜視図、（ｃ）は、同製造方法を用いて製造された本発明の一実施形態に係る化粧単板の一例を模式的に示す概略斜視図、（ｄ）は、同化粧単板を備えた本発明の一実施形態に係る木質板状建材の一例を模式的に示す概略平面図である。
【図２】（ａ）は、同製造方法に用いられる装置のシステム構成の一例を模式的に示す概略側面図、（ｂ）は、同装置を用いて加熱処理される角柱状木材を模式的に示す概略斜視図、（ｃ）は、同装置に角柱状木材を収納させた状態を模式的に示す概略正面図である。
【発明を実施するための形態】
【００１２】
以下に本発明の実施の形態について、図面に基づいて説明する。
図１及び図２は、本実施形態に係る化粧単板及びこれを備えた木質板状建材並びに化粧単板の製造方法の一例を模式的に示す図である。
本実施形態に係る化粧単板の製造方法を用いて製造された本実施形態に係る化粧単板１０は、厚さ方向に見て長尺状とされている。また、この化粧単板１０を備えた本実施形態に係る木質板状建材１は、図１（ｄ）に示すように、厚さ方向に見て長尺状の略矩形平板状とされている。
本実施形態では、この木質板状建材１を、床材として用いられるものとしている。この木質板状建材１の長さ寸法や幅寸法、厚さ寸法等は、一般的な床材の各寸法と概ね同寸法としてもよく、例えば、厚さ方向に見て、１尺（３０３ｍｍ）×６尺（１８１８ｍｍ）程度の長尺板状体としてもよい。
【００１３】
木質板状建材１は、化粧単板１０を、木質系基材１４に積層した構成とされている。
本実施形態では、この木質板状建材１の表面に、長手方向（単板長手方向と同方向）の全体に亘って長手方向に延びる溝部１５を設けている。また、この溝部１５を、木質板状建材１の幅方向（単板幅方向と同方向）中心に位置するように設けている。この溝部１５は、その深さ寸法が化粧単板１０の厚さ寸法よりも小さい寸法とされたものとしてもよく、または、大きい寸法とされたものとしてもよい。つまり、溝部１５を、化粧単板１０の厚み内に設けるようにしてもよく、または、木質系基材１４の層内に達するように設けるようにしてもよい。
また、本実施形態では、木質板状建材１の長手方向一方側端部及び幅方向一方側端部に、雄実部１６，１６をそれぞれに設け、長手方向他方側端部及び幅方向他方側端部に、雌実部１７，１７をそれぞれに設けている。また、木質板状建材１の四周の表面側縁部に、面取り部を設けるようにしてもよい。なお、これら溝部１５、実部１６，１７及び面取り部のうちのいずれかまたは全部を設けないようにしてもよい。
【００１４】
木質系基材１４は、合板やＬＶＬ（単板積層材）等の木質積層板、パーティクルボード等の木質ボード、インシュレーションボードやＭＤＦ（中密度繊維板）等の木質繊維板などの木質系材料から形成されたものとしてもよい。また、木質系基材１４は、合成樹脂系材料に、木粉や無機フィラー、相溶化剤、着色剤などを所定の含有割合で含有させた木粉・プラスチック複合材（ＷＰＣ）から形成されたものとしてもよい。また、木質系基材１４は、これら種々の材料からなる板材を積層した複層構造とされたものとしてもよく、単層構造とされたものとしてもよい。
【００１５】
化粧単板１０は、図１（ｃ）に示すように、薄シート状とされている。
この化粧単板１０は、厚さ寸法が１００μｍ〜０．２５ｍｍ程度とされたいわゆる突板としてもよく、また、これよりも厚い厚単板としてもよい。この化粧単板１０の厚さ寸法は、コスト等の観点や木質感を付与する観点等から適宜、設定されたものとしてもよく、例えば、０．２ｍｍ〜２．０ｍｍ程度としてもよい。
また、化粧単板１０は、単板幅方向に沿う方向に突き合わせた複数の角柱状木材としての複数の幅狭角柱状木材１１，１１の少なくとも単板長手方向の一端側に、幅広角柱状木材１２を突き合わせて集成接着された集成材１３をスライスして形成されている。幅広角柱状木材１２は、複数の幅狭角柱状木材１１，１１の単板幅方向に沿う寸法を足し合わせた寸法と単板幅方向に沿う寸法が同一寸法とされている。また、複数の幅狭角柱状木材１１，１１は、互いの色調が合うように高圧水蒸気による加熱処理が施されている。
【００１６】
つまり、化粧単板１０は、図１（ｃ）に示すように、複数の幅狭角柱状木材１１，１１がスライスされた部位である複数の幅狭部１１Ａ，１１Ａと、幅広角柱状木材１２がスライスされた部位である幅広部１２Ａと、を備えている。また、単板幅方向に隣接する複数の幅狭部１１Ａ，１１Ａは、色調のばらつきが抑制されて概ね同様な外観を呈してこれらが言わば一連状の外観を呈し、幅広状部を構成する。
本実施形態では、これら複数の幅狭部１１Ａ，１１Ａの単板幅方向に沿う寸法を互いに同一寸法としている。また、幅広部１２Ａの単板長手方向一端側に、２つの幅狭部１１Ａ，１１Ａを単板幅方向に隣接させて設けている。つまり、これら幅狭部１１Ａ，１１Ａの単板幅方向に沿う寸法を、幅広部１２Ａの単板幅方向に沿う寸法の１／２の寸法としている。
この幅広部１２Ａの単板幅方向に沿う寸法は、一般的な幅広状の外観を呈する床材等の幅寸法と同程度の寸法としてもよく、例えば、１００ｍｍ〜３００ｍｍとしてもよく、１５０ｍｍ程度の寸法としてもよい。
【００１７】
また、本実施形態では、単板幅方向に隣接させた複数の幅狭部１１Ａ，１１Ａの単板長手方向両端側に、幅広部１２Ａ，１２Ａをそれぞれに設けた構成としている。図例では、化粧単板１０の長手方向中心側に、単板幅方向に隣接する複数の幅狭部１１Ａ，１１Ａからなる幅広状部を設け、その単板長手方向両端側に、幅広部１２Ａ，１２Ａをそれぞれに設けた構成としている。
また、本実施形態では、これら複数の幅狭部１１Ａ，１１Ａ及び幅広部１２Ａ，１２Ａを、さらに単板幅方向に複数列状に設けた構成としている。つまりは、化粧単板１０は、単板幅方向に隣接する複数の幅狭部１１Ａ，１１Ａからなる幅広状部と幅広部１２Ａ，１２Ａとによって幅広状の外観を呈する幅広状列を、単板幅方向に複数列設けた構成とされている。
【００１８】
本実施形態では、これら複数の幅狭部１１Ａ，１１Ａ及び幅広部１２Ａ，１２Ａを、単板幅方向に２列状に設けた構成としている。つまり、上記した溝部１５は、互いに幅広状の外観を呈する２列の幅広状列の境界部に沿うように設けられている。また、図例では、これら２列の幅広状列の複数の幅狭部１１Ａ，１１Ａ及び幅広部１２Ａ，１２Ａ同士を単板長手方向にずらすように乱貼り状に設けた例を示している。なお、複数の幅狭部１１Ａ，１１Ａからなる幅広状部と幅広部１２Ａとの境界部に沿うように単板幅方向に延びる溝部を設けるようにしてもよい。
【００１９】
次に、上記構成とされた化粧単板１０を製造する本実施形態に係る化粧単板の製造方法の一例について説明する。
まず、互いの色調が合うように、複数の幅狭角柱状木材１１，１１に高圧水蒸気による加熱処理を施す加熱処理工程を実行する。
この加熱処理工程は、例えば、図２（ａ）に示す加熱処理装置としての蒸気釜２を用いて実行するようにしてもよい。
この蒸気釜２は、横長円筒形状の容器本体３の開口を密閉するように閉止する開閉蓋４を設けた構成とされている。なお、図２（ｃ）では、開閉蓋を取り外した状態を示している。この容器本体３の内部に、被処理物としての木材（幅狭角柱状木材１１、幅広角柱状木材１２）の容器本体３への出し入れが容易となるようにローラー部材等を設けてもよい。
【００２０】
容器本体３の下部には、高圧水蒸気供給源５からの高圧水蒸気を蒸気釜２内に供給する水蒸気供給管や加圧水供給源６からの加圧水を蒸気釜２内に供給する加圧水供給管、液化した水蒸気等を蒸気釜２内から排出するドレン管、排水管等が接続されている。また、容器本体３の上部には、加圧エアー供給源７からの加圧エアーを蒸気釜２内に供給する加圧エアー管や蒸気釜２内からの蒸気乃至はガスを排出する排気管等が接続されている。また、これら各配管のそれぞれの管路途中には、開閉バルブが設けられている。なお、蒸気釜２の具体的構成は、図示したものに限られず、高圧水蒸気による木材の加熱処理が可能な構成であれば、どのようなものでもよい。また、高圧水蒸気供給源５としては、高圧ボイラー等、加圧水供給源６としては、高圧水タンクや高圧ポンプ等、加圧エアー供給源７としては、エアーコンプレッサー等をそれぞれ採用してもよい。
【００２１】
この蒸気釜２を用いて加熱処理される幅狭角柱状木材１１は、角柱状に加工された被処理木材（フリッチ材）であり、図１（ａ）に示すように、単板長手方向に沿って長尺角柱状とされている。また、本実施形態では、複数の幅狭角柱状木材１１，１１の単板幅方向に沿う寸法を互いに同一寸法としている。また、複数の幅狭角柱状木材１１，１１の単板長手方向に沿う寸法や単板厚さ方向に沿う寸法を互いに同一寸法としてもよい。これら幅狭角柱状木材１１，１１の各寸法は、加熱処理後や集成後になされる研磨等による寸法調整を考慮して適宜、設定された寸法としてもよい。また、これら幅狭角柱状木材１１，１１の単板厚さ方向に沿う寸法、単板幅方向に沿う寸法及び単板長手方向に沿う寸法のうちの少なくともいずれか一つを、１８０ｍｍ以下としてもよい。
【００２２】
これら幅狭角柱状木材１１，１１の樹種は、ブナ、カバ、ビーチ、チェリー等の散孔材としてもよい。このような構成とすれば、散孔材は木目が目立ち難いため、単板幅方向に隣接する幅狭角柱状木材１１，１１がスライスされた部位（幅狭部１１Ａ，１１Ａ）同士の違和感を目立ち難くすることができ、化粧単板１０の外観の意匠性をより向上させることができる。なお、幅狭角柱状木材１１，１１の樹種としては、このような散孔材に限られず、例えば、ナラ、チーク、スギ、オーク、メープル、ウォールナット、ホワイトアッシュ、マホガニーなどの種々の樹種としてもよい。
【００２３】
これら幅狭角柱状木材１１，１１は、高圧水蒸気による加熱処理が施されれば、木材組成成分の主成分であるセルロース、ヘミセルロース及びリグニンのうち、ヘミセルロースが選択的に熱分解し、変質することによって熱着色されて濃色化する。これにより、加熱処理後の複数の幅狭角柱状木材１１，１１同士の色差が、加熱処理前の複数の幅狭角柱状木材１１，１１同士の色差よりも小さくなる。
つまり、加熱処理前の複数の幅狭角柱状木材１１，１１のそれぞれに色調の濃淡による色差がある場合であっても、複数の幅狭角柱状木材１１，１１が加熱処理によって互いに濃色化されることで、濃淡の差（色差）が小さくなる。これにより、複数の幅狭角柱状木材１１，１１同士の互いの色のばらつきが抑制されて色調が合わせられることとなる。
これら幅狭角柱状木材１１，１１の着色度を、高圧水蒸気による処理温度や処理時間を調整することで、調整するようにしてもよい。また、これら幅狭角柱状木材１１，１１の着色度を、化粧単板１０（木質板状建材１）が用いられる対象や、樹種、加熱処理前の幅狭角柱状木材１１，１１同士の色差等に応じて調整するようにしてもよい。
【００２４】
上記構成とされた複数の幅狭角柱状木材１１，１１を、蒸気釜２に収納して密閉し、高圧水蒸気を供給してこれら幅狭角柱状木材１１，１１に高圧水蒸気による加熱処理を施す。
この際、これら幅狭角柱状木材１１，１１を、図２（ｂ）に示すように、横方向に所定間隔を空けて並列させ、かつ高さ方向（厚さ方向）に桟部材８を介在させて積層させた状態で、図２（ｃ）に示すように、蒸気釜２内に収納し、加熱処理を施すようにしてもよい。また、図２（ｃ）に示すように、後記する冷却時に、蒸気釜２内に収納された各角柱状木材１１が浮き上がらないように、重し等の適宜の浮き上がり防止手段９を配置してもよい。
【００２５】
また、この加熱処理工程においては、蒸気釜２内が所定の処理温度となるように高圧水蒸気を供給するようにしてもよい。例えば、この処理温度（蒸気釜２内の雰囲気温度）を、１０５℃〜１６０℃程度、好ましくは、１４０℃前後としてもよい。また、加熱処理工程においては、心部まで均一に着色されるように、複数の幅狭角柱状木材１１，１１の表面温度（実質的には釜内の雰囲気温度）と心部の温度との温度差が所定の範囲内となるように処理時間を設定するようにしてもよい。例えば、上記温度差が１０℃以内となった後、より好ましくは、木材心部の温度が、上記処理温度と同程度となるまで、または、同程度となった後に１０分以上程度の保持時間を設けるようにしてもよい。
【００２６】
この加熱処理工程は、後に集成される複数の幅狭角柱状木材１１，１１同士に対して、同じ条件下（処理温度や処理時間等）で実行するようにしてもよい。例えば、加熱処理前の複数の幅狭角柱状木材１１，１１同士の色差が所定の範囲内であれば、これらを同じ条件下で加熱処理するようにしてもよい。つまりは、加熱処理前に似通った色調とされた複数の幅狭角柱状木材１１，１１に対して同じ条件下で加熱処理を施すことで、色差がより小さくなり、互いの色調が合わせられることとなる。
または、後に集成される複数の幅狭角柱状木材１１，１１同士に対して、異なる条件下（処理温度や処理時間等）で加熱処理を施すようにしてもよい。例えば、加熱処理前の複数の幅狭角柱状木材１１，１１同士の色差が所定よりも大きいような場合には、加熱処理後の色差が小さくなるように、それぞれに応じた処理温度や処理時間等を設定し、それぞれに加熱処理を施すようにしてもよい。つまりは、加熱処理前に異なる色調とされた複数の幅狭角柱状木材１１，１１に対してそれぞれに応じた条件下で加熱処理を施すことで、色差が小さくなり、互いの色調が合わせられることとなる。
このような加熱処理前の幅狭角柱状木材１１，１１の色差を測定（または目視）する工程を更に設け、色差が所定の範囲内となったグループ毎に、それぞれに応じた処理温度や処理時間等で加熱処理を施すようにしてもよい。
【００２７】
なお、各幅狭角柱状木材１１，１１に加熱処理を施した後、各幅狭角柱状木材１１，１１を蒸気釜２内において水没させて冷却するようにしてもよい。
このような冷却や上記した加熱処理は、上記した蒸気釜２に接続された管路に設けられたバルブ等を開閉制御することでなされる。
また、各幅狭角柱状木材１１，１１に加熱処理を施した後、表面析出物等を除去したり、研磨等によって寸法調整を行うようにしてもよい。
【００２８】
次いで、これら複数の幅狭角柱状木材１１，１１を、単板幅方向に沿う方向に突き合わせ、これら複数の幅狭角柱状木材１１，１１の少なくとも長手方向一端側に、幅広角柱状木材１２を突き合わせて集成接着して集成材１３を形成する集成工程を実行する。
幅広角柱状木材１２は、これら複数の幅狭角柱状木材１１，１１の単板幅方向に沿う寸法を足し合わせた寸法と単板幅方向に沿う寸法が同一寸法とされている。この幅広角柱状木材１２にも高圧水蒸気による加熱処理を施すようにしてもよい。また、この幅広角柱状木材１２は、長手方向一端側に突き合わせられる複数の幅狭角柱状木材１１，１１の色調に合わせられたたものとしてもよく、または異なる色調とされたものとしてもよい。
【００２９】
また、この幅広角柱状木材１２も幅狭角柱状木材１１と同様、角柱状に加工された被処理木材（フリッチ材）であり、本実施形態では、図１（ａ）に示すように、単板長手方向に沿って長尺角柱状とされている。この幅広角柱状木材１２の単板長手方向に沿う寸法及び単板厚さ方向に沿う寸法を、各幅狭角柱状木材１１，１１の単板長手方向に沿う寸法及び単板厚さ方向に沿う寸法とそれぞれ同一寸法としてもよい。この幅広角柱状木材１２の各寸法は、上記同様、加熱処理後や集成後になされる研磨等による寸法調整を考慮して適宜、設定するようにしてもよい。
また、この幅広角柱状木材１２は、幅狭角柱状木材１１と同種の樹種としてもよく、または、異なる樹種としてもよい。なお、図例では、各角柱状木材１１，１１，１２の単板厚さ方向に沿う寸法を、単板幅方向に沿う寸法よりも小さい寸法とした例を示しているが、単板幅方向に沿う寸法よりも大きい寸法としてもよい。
【００３０】
本実施形態では、この集成工程の際に、単板幅方向に沿う寸法が互いに同一寸法とされた複数の幅狭角柱状木材１１，１１を、単板幅方向に突き合わせて集成材１３を形成するようにしている。
また、本実施形態では、図１（ｂ）に示すように、２つの幅狭角柱状木材１１，１１を単板幅方向に沿う方向に突き合わせて集成材１３を形成するようにしている。このような構成とすれば、３つ以上の幅狭角柱状木材を単板幅方向に沿う方向に突き合わせるようにした場合と比べて、集成材１３の構造の簡略化を図ることができ、集成時における作業性を向上させることができる。なお、このような態様に代えて、３つ以上の幅狭角柱状木材を単板幅方向に沿う方向に突き合わせた態様としてもよい。
また、本実施形態では、単板幅方向に沿う方向に突き合わせられた複数の幅狭角柱状木材１１，１１の長手方向両端側に、幅広角柱状木材１２，１２をそれぞれに突き合わせて集成接着して集成材１３を形成するようにしている。
【００３１】
また、本実施形態では、これら複数の幅狭角柱状木材１１，１１及び幅広角柱状木材１２，１２を、さらに単板幅方向に複数列状に突き合わせて集成接着して集成材１３を形成するようにしている。図例では、これら複数の幅狭角柱状木材１１，１１及び幅広角柱状木材１２，１２を、単板幅方向に２列状に突き合わせて集成接着して集成材１３を形成した例を示している。また、図例では、これら２列状とされた複数の幅狭角柱状木材１１，１１及び幅広角柱状木材１２，１２同士を単板長手方向にずらすように乱貼り状に設けた例を示している。このように乱貼り状とする場合には、幅広角柱状木材１２の単板長手方向に沿う寸法を、切断等によって調整するようにしてもよい。
【００３２】
なお、この集成工程の際に、加熱処理が施された複数の幅狭角柱状木材１１，１１のうちから、色調が合ったもの同士を選択し、幅広角柱状木材１２の単板長手方向一端側に突き合わせて集成するようにしてもよい。
上記のように集成された集成材１３の単板長手方向に沿う寸法及び単板幅方向に沿う寸法は、化粧単板１０の長手寸法及び幅寸法に応じた寸法としてもよい。または、複数の化粧単板１０の長手寸法及び幅寸法に応じた寸法とされた集成材を切断等する態様としてもよい。
また、上記のように集成した後、適宜、研磨等を行い寸法調整するようにしてもよい。
また、上記集成接着に使用される接着剤としては、湿潤状態の角柱状木材１１，１１，１２同士の接着が可能な接着剤としてもよく、例えば、湿気硬化型ウレタン接着剤等としてもよい。
【００３３】
次いで、上記のように作製された集成材１３を、スライスして化粧単板１０を製造するスライス工程を実行する。
このスライス工程の際には、集成材１３を湿潤状態のままでスライスするようにしてもよい。また、このスライス工程は、適宜、公知のスライサー装置を用いて実行するようにしてもよい。
次いで、このように製造された化粧単板１０を、木質系基材１４に積層して本実施形態に係る木質板状建材１を作製するようにしてもよい。また、適宜、溝部１５や実部１６，１７、面取り部等を切削等によって形成し、また、表面に、所定の着色塗装や、クリアー塗装等の仕上げ塗装を施すようにしてもよい。
【００３４】
本実施形態に係る化粧単板１０及びこれを備えた木質板状建材１並びに化粧単板の製造方法は、上述のような構成としたことで、幅広状の外観を呈しながらも、省資源化を図ることができる。
つまり、化粧単板１０を、単板幅方向に沿う方向に突き合わせた複数の幅狭角柱状木材１１，１１の少なくとも単板長手方向の一端側に、幅広角柱状木材１２を突き合わせて集成接着された集成材１３をスライスして形成されたものとしている。また、複数の幅狭角柱状木材１１，１１を、互いの色調が合うように高圧水蒸気による加熱処理が施されたものとしている。従って、化粧単板１０を構成する単板幅方向に隣り合う複数の幅狭角柱状木材１１，１１がスライスされた部位（幅狭部１１Ａ，１１Ａ）同士の色調が合わせられているので、これら幅狭部１１Ａ，１１Ａ同士の継目や違和感を目立ち難くすることができる。これにより、これら幅狭部１１Ａ，１１Ａが言わば一連状の幅広部のような外観を呈し、これらの少なくとも長手方向一端側に位置する幅広角柱状木材１２がスライスされた部位（幅広部１２Ａ）と概ね同様な幅広状の外観にすることができる。また、化粧単板１０を、幅広角柱状木材１２とこれよりも単板幅方向に沿う寸法が小さい複数の幅狭角柱状木材１１，１１とを用いて形成されたものとしているので、幅広角柱状木材１２のみを用いて形成されたものと比べて、省資源化を図ることができる。つまり、原料となる木材から効率的に複数の幅狭角柱状木材１１，１１を確保することができ、低コスト化を図ることも可能となる。
【００３５】
また、本実施形態では、集成材１３を、複数の幅狭角柱状木材１１，１１及び幅広角柱状木材１２を単板幅方向に複数列状に突き合わせて集成接着されたものとしている。従って、化粧単板１０自体をより効率的に幅広にすることができる。なお、本実施形態では、集成材１３を、単板幅方向に２列状に突き合わせて集成接着されたものとしているが、単板幅方向に３列以上に突き合わせて集成接着されたものとしてもよく、さらには、１列状に突き合わせて集成接着されたものとしてもよい。
【００３６】
また、本実施形態では、複数の幅狭角柱状木材１１，１１の単板幅方向に沿う寸法を互いに同一寸法としている。従って、例えば、それぞれに高圧水蒸気による加熱処理が施された複数の幅狭角柱状木材１１，１１のうちから、互いの色調がより合うものを選択して単板幅方向に突き合わせて集成するようなことができ、幅広状部を構成する幅狭部同士１１Ａ，１１Ａの継目や違和感をより目立ち難くすることができる。また、高圧水蒸気による加熱処理や集成する際の取扱性を向上させることができ、製造効率を向上させることができる。なお、このような態様に代えて、複数の幅狭角柱状木材１１，１１の単板幅方向に沿う寸法を互いに異なる寸法としてもよい。
【００３７】
また、本実施形態では、集成材１３を、複数の幅狭角柱状木材１１，１１の単板長手方向両端側に幅広角柱状木材１２，１２を突き合わせた例、つまり、単板長手方向に３つの角柱状木材１２，１１，１２を突き合わせた例を示しているが、このような態様に限られない。例えば、単板方向に突き合わせた複数の幅狭角柱状木材１１，１１と幅広角柱状木材１２とを、交互に単板長手方向に４つ以上突き合わせたような態様としてもよい。さらには、複数の角柱状木材１１，１１の単板長手方向一端側のみに幅広角柱状木材１２を突き合わせた態様としてもよい。
また、本実施形態に係る化粧単板１０を備えた木質板状建材１としては、床材１に限らず、天井材や壁材、建具材、家具材等としてもよい。
【符号の説明】
【００３８】
１      床材（木質板状建材）
１０    化粧単板
１１    幅狭角柱状木材（角柱状木材）
１２    幅広角柱状木材
１３    集成材
１４    木質系基材
【図１】
2015112717.tif 000003
【図２】
2015112717.tif 000004